(57)【要約】【課題】好適な特性を有しているボーラスの製造方法を提供する。【解決手段】ポリオールを含む主剤と、ポリイソシアネート及びフタル酸ジイソノニルを含む硬化剤とを混ぜ合わせてボーラスの材料を生成する工程を備えたボーラスの製造方法。【選択図】図２
2018076478.tif 000002
【特許請求の範囲】
【請求項１】
ポリオールを含む主剤と、ポリイソシアネート及びフタル酸ジイソノニルを含む硬化剤とを混ぜ合わせてボーラス用材料を生成するステップを備えたボーラスの製造方法。
【請求項２】
前記主剤と前記硬化剤との重量比が１００：４０〜１００：６０である
請求項１に記載のボーラスの製造方法。
【請求項３】
前記ポリイソシアネートと前記フタル酸ジイソノニルとの重量比が１０：９０〜２０：８０である
請求項１又は２に記載のボーラスの製造方法。
【請求項４】
前記ポリイソシアネートがヘキサメチレンジイソシアネート系のものである
請求項１〜３のいずれか１項に記載のボーラスの製造方法。
【請求項５】
前記硬化剤は、ヘキサメチレンジイソシアネートを含んでいる
請求項１〜４のいずれか１項に記載のボーラスの製造方法。
【請求項６】
前記ボーラスは、頭部のうち少なくとも頭頂側部分を囲む頭部用ボーラスであり、
前記頭頂側部分のＣＴスキャンを行って３次元断層画像データを取得するステップと、
前記３次元断層画像データに基づいて、前記頭頂側部分の表面形状を内側面の形状とする一様厚さの前記ボーラスの、３次元の座標データを生成するステップと、
前記座標データに基づいて、３Ｄプリンタによって前記ボーラスのマスターモデルを形成するステップと、
前記マスターモデルの周囲に未硬化の型用材料を配置するステップと、
前記型用材料が硬化して形成された型を分割して前記型から前記マスターモデルを取り出すステップと、
前記型内に未硬化の前記ボーラス用材料を配置するステップと、
前記ボーラス用材料が硬化して形成された前記ボーラスを前記型内から取り出すステップと、
を有する請求項１〜５のいずれか１項に記載のボーラスの製造方法。
【請求項７】
前記ボーラスは、頭部のうち少なくとも頭頂側部分を囲む頭部用ボーラスであり、
前記頭頂側部分のＣＴスキャンを行って３次元断層画像データを取得するステップと、
前記３次元断層画像データに基づいて、前記頭頂側部分の表面形状を内側面の形状とする一様厚さの前記ボーラスを形成可能な型の、３次元の座標データを生成するステップと、
前記座標データに基づいて、３Ｄプリンタによって前記型を形成するステップと、
前記型内に未硬化の前記ボーラス用材料を配置するステップと、
前記ボーラス用材料が硬化して形成された前記ボーラスを前記型内から取り出すステップと、
を有する請求項１〜５のいずれか１項に記載のボーラスの製造方法。
【請求項８】
前記ボーラスは、頭部のうち少なくとも頭頂側部分を囲む頭部用ボーラスであり、
前記頭頂側部分のＣＴスキャンを行って３次元断層画像データを取得するステップと、
前記３次元断層画像データに基づいて、前記頭頂側部分の表面形状を内側面の形状とする一様厚さの前記ボーラスの、３次元の座標データを生成するステップと、
前記座標データに基づいて、３Ｄプリンタによって前記ボーラスを形成するステップと、
を有する請求項１〜５のいずれか１項に記載のボーラスの製造方法。
【請求項９】
前記座標データを生成するステップでは、前頭部側のデータと後頭部側のデータとが生成され、以後のステップが前頭部側と後頭部側とで別個に行われる
請求項６〜８のいずれか１項に記載のボーラスの製造方法。
【請求項１０】
前記ボーラス用材料は、可視光線に対する透過性を有している
請求項１〜９のいずれか１項に記載のボーラスの製造方法。
【請求項１１】
ポリオールとポリイソシアネートとがウレタン結合してなる高分子化合物と、
フタル酸ジイソノニルと、
が配合されてなる材料を主成分とするボーラス。
【請求項１２】
厚みが３ｍｍ以上２０ｍｍ以下である
請求項１１に記載のボーラス。
【請求項１３】
ＪＩＳ  Ｋ  ６２５３で規定されているＡ型の硬度計によって計測した硬度が０以上１０以下である
請求項１１又は１２に記載のボーラス。
【発明の詳細な説明】
【技術分野】
【０００１】
本発明は、放射線治療において、照射した放射線の人体での吸収の分布を補正するために、人体に密着して使用されるボーラスの製造方法及びボーラスに関する。
【背景技術】
【０００２】
図３（ａ）及び図３（ｂ）はボーラスの一般的な作用を説明するための模式図である。
【０００３】
図３（ａ）の紙面左側に示すように、体表面１０１付近の患部１０３の治療のために、矢印ｙ１０１で示すように放射線を体表面１０１に照射したとする。この場合、図３（ａ）の紙面右側において線Ｌ１０１で示すように、体内における放射線の吸収量は、最初、体表面１０１から深い位置へ行くにつれて増加し、その後、ピーク（ビルドアップ点ＢＰ）を過ぎると減少していく。従って、患部１０３から線Ｌ１０１へ点線を引いて示しているように、患部１０３がビルドアップ点ＢＰよりも浅い位置にあると、放射線を効率的に患部１０３に吸収させることができない。
【０００４】
そこで、図３（ｂ）に示すように、体表面１０１上に、放射線に対する特性が人体に類似する材料からなるボーラス１０５を配置する。このようにすることによって、放射線にとっては、ボーラス１０５の表面が見かけ上の体表面となる。その結果、患部１０３がビルドアップ点ＢＰに位置することになり、効率的に放射線を患部１０３に吸収させることができる。
【０００５】
このようなボーラスの材料としては種々のものが提案されている（例えば特許文献１及び２）。特許文献１は、従来用いられているボーラスの材料として、プラスチックス、パラフィン、合成ゴム、シリコーン及び水を挙げるとともに、新たなボーラスの材料として、水を含むゲルを提案している。特許文献１は、このような水を含むゲルを用いることによって、使い捨てが可能になることなどを謳っている。特許文献２は、ボーラスの材料として、熱可塑性エラストマーを含む油性ゲルを提案している。
【先行技術文献】
【特許文献】
【０００６】
【特許文献１】特開平１１−２５５９５８号公報
【特許文献２】米国特許出願公開第２００８／０１２３８１０号明細書
【発明の概要】
【発明が解決しようとする課題】
【０００７】
後述するように、ボーラスの材料には、種々の特性が要求される。従って、一つの特性を評価したときに、又はいくつかの特性を総合的に評価したときに、好適な特性を有しているボーラスの製造方法及びボーラスが提供されることが望まれる。
【課題を解決するための手段】
【０００８】
本発明の一態様に係るボーラスの製造方法は、ポリオールを含む主剤と、ポリイソシアネート及びフタル酸ジイソノニルを含む硬化剤とを混ぜ合わせてボーラスの材料を生成する工程を備えている。
【０００９】
一例では、前記主剤と前記硬化剤との重量比が１００：４０〜１００：６０である。
【００１０】
一例では、前記ポリイソシアネートと前記フタル酸ジイソノニルとの重量比が１０：９０〜２０：８０である。
【００１１】
一例では、前記ポリイソシアネートがヘキサメチレンジイソシアネート系のものである。
【００１２】
一例では、前記硬化剤は、ヘキサメチレンジイソシアネートを含んでいる。
【００１３】
一例では、前記ボーラスは、頭部のうち少なくとも頭頂側部分を囲む頭部用ボーラスであり、前記製造方法は、前記頭頂側部分のＣＴスキャンを行って３次元断層画像データを取得するステップと、前記３次元断層画像データに基づいて、前記頭頂側部分の表面形状を内側面の形状とする一様厚さの前記ボーラスの、３次元の座標データを生成するステップと、前記座標データに基づいて、３Ｄプリンタによって前記ボーラスのマスターモデルを形成するステップと、前記マスターモデルの周囲に未硬化の型用材料を配置するステップと、前記型用材料が硬化して形成された型を分割して前記型から前記マスターモデルを取り出すステップと、前記型内に未硬化の前記ボーラス用材料を配置するステップと、前記ボーラス用材料が硬化して形成された前記ボーラスを前記型内から取り出すステップと、を有する。
【００１４】
一例では、前記ボーラスは、頭部のうち少なくとも頭頂側部分を囲む頭部用ボーラスであり、前記製造方法は、前記頭頂側部分のＣＴスキャンを行って３次元断層画像データを取得するステップと、前記３次元断層画像データに基づいて、前記頭頂側部分の表面形状を内側面の形状とする一様厚さの前記ボーラスを形成可能な型の、３次元の座標データを生成するステップと、前記座標データに基づいて、３Ｄプリンタによって前記型を形成するステップと、前記型内に未硬化の前記ボーラス用材料を配置するステップと、前記ボーラス用材料が硬化して形成された前記ボーラスを前記型内から取り出すステップと、を有する。
【００１５】
一例では、前記ボーラスは、頭部のうち少なくとも頭頂側部分を囲む頭部用ボーラスであり、前記製造方法は、前記頭頂側部分のＣＴスキャンを行って３次元断層画像データを取得するステップと、前記３次元断層画像データに基づいて、前記頭頂側部分の表面形状を内側面の形状とする一様厚さの前記ボーラスの、３次元の座標データを生成するステップと、前記座標データに基づいて、３Ｄプリンタによって前記ボーラスを形成するステップと、を有する。
【００１６】
一例では、前記座標データを生成するステップでは、前頭部側のデータと後頭部側のデータとが生成され、以後のステップが前頭部側と後頭部側とで別個に行われる。
【００１７】
一例では、前記ボーラス用材料は、可視光線に対する透過性を有している。
【００１８】
本発明に係るボーラスは、ポリオールとポリイソシアネートとがウレタン結合してなる高分子化合物と、フタル酸ジイソノニルと、が配合されてなる材料を主成分とする。
【００１９】
一例では、厚みが３ｍｍ以上２０ｍｍ以下である。
【００２０】
一例では、ＪＩＳ  Ｋ  ６２５３で規定されているＡ型の硬度計によって計測した硬度が０以上１０以下である。
【発明の効果】
【００２１】
上記の手順又は構成によれば、好適な特性を有しているボーラスが得られる。
【図面の簡単な説明】
【００２２】
【図１】本発明の実施形態に係るボーラスを示す外観斜視図。
【図２】図２（ａ）〜図２（ｈ）は図１のボーラスの製造方法を説明するための模式図。
【図３】図３（ａ）及び図３（ｂ）はボーラスの一般的な作用を説明するための模式図。
【発明を実施するための形態】
【００２３】
＜ボーラスの構成＞
（ボーラスの形状）
ボーラスの外力（重力含む）が加えられていない状態での形状は、患部の体表面の３次元形状と同様の３次元形状であってもよいし、適宜な平面形状のシート状であってもよい。別の観点では、ボーラスは、特定の患部に対応するものであってもよいし、汎用性を有するものであってもよい。なお、患部の体表面の３次元形状は、例えば、治療時の姿勢かつ外力（重力は考慮してもよいし、考慮しなくてもよい。）が加えられていない状態での形状である。患部は、人体のどの部位であってもよい。
【００２４】
図１は、特定の患部用のボーラスの一例として、頭部用のボーラス１を示している。以下では、ボーラスの構成、製造方法及び使用方法等について、この頭部用のボーラス１を例にとって説明することがある。ただし、頭部に適した形状であることを除いては、以下のボーラス１についての説明は、他の患部用のボーラス又は汎用のボーラスにも当て嵌まる。従って、例えば、以下の説明において、頭部の語は、適宜に他の患部に置き換えられてよい。
【００２５】
一般に、頭部の語は、目や耳などよりも上方側の内部に脳がある部分を指す場合（狭義の場合）と、これに加えて目、鼻及び口を含む、首よりも上方側の部分全体を指す場合（広義の場合）とがある。本実施形態の説明においては、頭部の語は、基本的に後者の意味で用いるものとする。ただし、ボーラス１について頭部用と記載したからといって、ボーラス１は、広義の頭部全体を覆うことが必須要件となるものではなく、頭部の少なくとも一部を覆うものであればよい。
【００２６】
ボーラス１は、例えば、前頭部などを覆う前側パーツ３と、後頭部などを覆う後側パーツ５とを有している。前側パーツ３と後側パーツ５とで頭部を挟みこむようにして両パーツを合わせることによって、ボーラス１は、頭部のうちの少なくとも頭頂側部分を囲むことができる。なお、ここでいう頭頂側部分は、ボーラスによって囲まれる（前後左右から覆われる）部分であるから、例えば、少なくとも額の高さよりも上の半球状の部分である。
【００２７】
ボーラス１が囲む又は覆うことができる範囲は、適宜に設定されてよい。例えば、額の高さよりも上の部分であってもよいし、目及び耳よりも上の部分であってもよいし、図１の例のように鼻及び耳から上の部分であってもよいし、さらに、首から上の頭部全体であってもよい。
【００２８】
ボーラス１の内側面の形状は、個々の患者の頭部の形状と概ね同一となるように形成されている。従って、ボーラス１は、個々の患者の頭部にフィットする。また、ボーラス１は、例えば、概ね一様な厚さとされている。別の観点では、ボーラス１の外側面の形状は、内側面と概ね相似形とされている。なお、凹凸部においての厚みが一様という場合は、例えば、内側面の各点から外側面への最短距離が一定の構成を指す。また、厚みが一様と言っても、製造の精度に起因する厚みのばらつきがあってよいことは当然である。
【００２９】
なお、ボーラス１の内側面又は外側面の形状は、一部に実際の患者の頭部の形状を反映していない部分があってもよい。例えば、治療の目的に応じて形状の細部が省略されてもよい。より具体的には、例えば、図１の例のボーラス１においては、耳が治療対象に含まれていない場合、ボーラス１が患者の耳を覆うことに支障が生じない限り、耳の細部の形状は省略されてよい。また、例えば、患者の呼吸用の孔などが適宜に形成されてもよい。
【００３０】
（ボーラスの厚さ）
ボーラスの厚み（頭部用に限らない）は、図３（ａ）及び図３（ｂ）を参照して説明したボーラスの作用から理解されるように、患部１０３の体表面からの深さ及びボーラスの表面からのビルドアップ点の深さ等に応じて適宜に設定されてよい。例えば、ボーラスの厚みは、３ｍｍ以上２０ｍｍ以下である。このような深さであれば、患部１０３の深さとビルドアップ点の深さとを合わせることが可能である。
【００３１】
また、例えば、種々の厚みのボーラスを予め用意しておくことにより、放射線治療の際に、種々の患部の部位に応じた治療が可能になる。例えば、５ｍｍ、１０ｍｍ及び１５ｍｍの厚さのものを用意しておいてよい。
【００３２】
（ボーラスの材料）
ボーラスの材料は、以下のような特性を有していることが好ましい。
１）人体の組織と等価な物質であること
２）皮膚への当たりの良い柔らかさがあり、密着性が良いこと
３）形態の保存性が良く、均質に作られていること
４）毒性を持たず、皮膚にあてても炎症等の障害をひきおこさないこと
５）変色、変形など経年・経時変化しないこと
６）気泡などの混入がないこと
７）可撓性に優れ、弾力性があること
８）透明性（可視光線に対する透過性）があること
【００３３】
ここで、人体の組織と等価とは、放射線（例えばＸ線）の吸収及び／又は散乱に関して人体組織と同じような特性を持つことを指す。別の観点では、人体の組織と等価とは、ＣＴ（Computed Tomography）値が人体における値（水における値を代替させてもよい）と同一又は近いことを指す。ＣＴ値が近いとは、例えば、人体（水）におけるＣＴ値との差が、８０以下、好ましくは３０以下、より好ましくは５以下の状態を指す。
【００３４】
そして、本願発明者は、鋭意検討の結果、ボーラスの材料として、ポリウレタン又はポリウレタンを主成分とする材料を用いることが好ましいことを見出した。なお、ここでいうポリウレタンは、ウレタン結合を有する高分子化合物（狭義のポリウレタン）だけでなく、材料の特性を調整等するために狭義のポリウレタンに対して種々の材料を混合して得られる、慣習的にポリウレタン（又はウレタン樹脂若しくはウレタン系樹脂）と呼ばれているものを含む。以下、特に断りがない限りは、同様である。また、主成分は、例えば、その材料の少なくとも５０ｗｔ％を超える成分である。
【００３５】
ポリウレタンをボーラス１の材料に用いることによって、例えば、人体との等価性を実現しやすい。また、例えば、耐腐食性、柔軟性及び密着性等においても好適な特性が得られやすい。また、例えば、透明性をボーラスに付与することも容易である。
【００３６】
また、ポリウレタンを用いたボーラス１は、例えば、十分に柔らかくすることが可能である。その結果、例えば、患者の体表面に対するボーラス１の当たりを柔らかくして、患者の心身に対する負担を軽減したり、ボーラスの体表面に対する密着性を良好にして、放射線治療の精度を向上させたりすることができる。例えば、ボーラス１を構成するポリウレタンは、ＪＩＳ（日本工業規格）  Ｋ  ６２５３で規定されているＡ型の硬度計によって計測した硬度が０以上１０以下である。
【００３７】
ポリウレタンの具体的な組成乃至は構造は、公知の種々のものとされてよい。ポリウレタンは、その原料段階（硬化前）において、大気中の酸素または湿気などと反応して硬化する一液性のものであってもよいし、水酸基を有する高分子化合物を含む主剤と、イソシアネート基を有する高分子化合物を含む硬化剤とが混合されて硬化する二液性のものであってもよい。また、ポリウレタンは、ウレタン結合する主原料の他に、触媒、架橋剤、充填剤、安定剤等の副原料乃至は添加剤を必要に応じて適宜に含んでいてよい。
【００３８】
二液性のポリウレタンにおいては、主剤と硬化剤との重量配合比を適宜に設定することによって、硬度等の特性を調整することが可能である。具体的な主剤及び硬化剤の組成乃至は構造にもよるが、例えば、主剤と硬化剤との重量比を１００：４０〜１００：６０にすることによって好適な特性が得られる。
【００３９】
水酸基を有する高分子化合物、又は当該高分子化合物を含む二液性ポリウレタンの主剤の具体的な組成乃至は構造は、公知の種々のものとされてよい。例えば、水酸基を有する高分子化合物としては、一般的にポリオールが用いられている。ポリオールとしては、例えば、ポリエーテルポリオール、ポリエステルポリオール及びポリマーポリオールを挙げることができる。
【００４０】
イソシアネート基を有する高分子化合物、又は当該高分子化合物を含む二液性ポリウレタンの硬化剤の具体的な組成乃至は構造は、公知の種々のものとされてよい。例えば、イソシアネート基を有する高分子化合物としては、一般的にポリイソシアネートが用いられている。ポリイソシアネートとしては、例えば、ヘキサメチレンジイソシアネート（ＨＤＩ）系ポリイソシアネート、トリレンジイソシアネート（ＴＤＩ）系ポリイソシアネート及びジフェニルメタンジイソシアネート（ＭＤＩ）系ポリイソシアネートを挙げることができる。ＨＤＩ系ポリイソシアネートとしては、例えば、ＨＤＩのホモポリマーを挙げることができる。
【００４１】
ポリウレタン、及び二液性ポリウレタンの主剤若しくは硬化剤は、ポリウレタンを柔らかくするための可塑剤を適宜な割合で含んでいてもよい。可塑剤としては、例えば、フタル酸ジイソノニル（ＤＩＮＰ）を挙げることができる。可塑剤の割合は、適宜に設定されてよい。例えば、ポリウレタン、及び二液性ポリウレタンの硬化剤において、ポリイソシアネートとフタル酸ジイソノニルとの重量比は１０：９０〜２０：８０である。
【００４２】
以上を踏まえて具体的な材料を挙げると、例えば、ポリウレタンとしては、ポリオールを含む主剤と、ポリイソシアネート及びフタル酸ジイソノニルを含む硬化剤とを混ぜ合わせる二液性のものが用いられてよい。このとき、ポリイソシアネートは、例えば、ＨＤＩ系である。硬化剤には、ヘキサメチレンジイソシアネート（モノマー）が若干含まれていてもよい。例えば、硬化剤は、ヘキサメチレンジイソシアネートを０．１５ｗｔ％以下の割合で含んでいてよい。このような二液性のポリウレタンとしては、例えば、株式会社ポリシスの「ポリクリスタルＰＣ−００Ｎ」を用いることができる。
【００４３】
なお、ポリウレタンは、メディカルグレードのものであることが好ましい。すなわち、ポリウレタンは、生産工程について医療向けとしての認証を受けた工場で製造されたものであることが好ましい。認証機関は、例えば、マーカ１が実施される国におけるものでよい。
【００４４】
＜ボーラスの製造方法＞
上記のようなボーラスは、種々の製造方法によって製造されてよい。以下では、製造方法の例１〜例３について説明する。なお、以下の説明では、先に断ったように、ボーラスが図１の頭部用のボーラス１である場合を例にとる。
【００４５】
（製造方法の例１の手順の概要）
図２（ａ）〜図２（ｈ）は、ボーラス１の製造方法の例１を説明するための模式図である。図の間に矢印を付して示しているように、製造方法は、図２（ａ）から図２（ｈ）へ順に進行する。
【００４６】
まず、図２（ａ）に示すように、ＣＴ装置１３によって患者１１のＣＴスキャンを行い、患者１１の頭部についての３次元断層画像のデータ（以下、「ＣＴ画像データ」という。）を生成する。
【００４７】
次に、図２（ｂ）に示すように、ＣＴ画像データ１５に基づいてボーラス１のマスターモデルの３次元座標データ（座標データ１７）を生成する。なお、同図では、ＣＴ画像データ１５が情報として保持している患者１１の頭部の形状、及び座標データ１７が情報として保持しているマスターモデルの形状を模式的に図示している。
【００４８】
次に、図２（ｃ）に示すように、座標データ１７に基づいて、３Ｄプリンタによってマスターモデル１９を作成する。
【００４９】
次に、図２（ｄ）に示すように、マスターモデル１９の周囲に未硬化の型用材料２１を配置する。
【００５０】
次に、図２（ｅ）に示すように、型用材料２１が硬化して形成された型２３を第１型２３ａ及び第２型２３ｂに分割し、マスターモデル１９を取り出す。これにより、マスターモデル１９と同一形状のキャビティ２５が形成される。
【００５１】
次に、図２（ｆ）に示すように、未硬化状態のボーラス用材料２７（ポリウレタン）を準備する。図示の例では、ボーラス用材料２７は、二液性のポリウレタンであり、主剤２７ａ及び硬化剤２７ｂが混合されている。
【００５２】
次に、図２（ｇ）に示すように、型２３のキャビティ２５にボーラス用材料２７を配置する。
【００５３】
そして、図２（ｈ）に示すように、ボーラス用材料２７が硬化して形成されたボーラス１が、型開きされた型２３から取り出される。
【００５４】
以下、上記の各手順について詳述する。
【００５５】
（ＣＴスキャン（図２（ａ））
ＣＴスキャンでは、線源から放射され、患者を透過した放射線（例えばＸ線）の線量が検出器によって検出される。これにより、投影データ（生データ）が生成される。また、線源及び検出器を患者の体軸回りに回転させて複数の投影データを得る。そして、複数の投影データに基づいて画像再構成が行われ、断層画像が得られる。また、線源及び検出器を患者に対して体軸方向においても移動させることにより３次元的に断層画像が得られる。
【００５６】
ＣＴ装置１３は、公知の適宜なものが利用されてよい。検出器は多列であることが好ましいが、単列であってもよい。スキャン方式は、ノンヘリカルスキャン（コンベンショナルスキャン、アキシャルスキャンと言われることもある）であってもよいし、ヘリカルスキャンであってもよい。ピッチ等の精度に影響を及ぼすパラメータは適宜に設定されてよい。造影剤が用いられてもよいし、用いられなくてもよい。
【００５７】
ＣＴ画像データ１５は、上記の再構成後の３次元断層画像の情報を含むデータである。ＣＴ画像データ１５は、例えば、座標を特定可能な情報と、各座標におけるＣＴ値を特定可能な情報とを含んでいる。その形式は、ＤＩＣＯＭ（Digital Imaging and Communication in Medicine）等の規格に準拠していることが好ましいが、準拠していなくてもよい。座標の情報は、実際の距離の単位で座標を特定可能なものを含んでいる。例えば、ＣＴ画像データ１５は、検出器及び撮像のピッチを単位とする位置情報と、この位置情報を実際の長さの座標に変換するための縮尺等の情報とを含んでいる。
【００５８】
ＣＴスキャンは、例えば、ボーラス１の作成のためだけに行われる必要はない。例えば、放射線治療を行う場合、現在は、ＣＴスキャンによって患者のＣＴ画像データを取得し、そのＣＴ画像データに基づく画像を見て治療計画を立てることが行われている。従って、このような治療計画のために取得されたＣＴ画像データがボーラス１の作成に利用されてよい。もちろん、ボーラス１の作成のためだけにＣＴスキャンが行われてもよい。
【００５９】
（座標データの作成（図２（ｂ）））
ＣＴ画像データ１５に基づく座標データ１７の作成は、その一部又は全部がＣＴ装置１３において行われてもよいし、その一部又は全部がＣＴ装置１３からデータを取得したコンピュータにおいて行われてもよい。以下では、便宜上、この座標データ１７の作成を行う機器をデータ編集機器という。
【００６０】
座標データ１７の作成においては、ＣＴ画像データ１５から患者の体表面の座標の抽出が行われる。例えば、データ編集機器は、再構成された、体軸に直交する各断層の画像に対してエッジ検出処理を行って、各断層における体表面の座標を特定する。そして、データ編集機器は、この座標の特定を体軸方向の複数の断層について行うことによって、体表面について３次元の座標を特定する。
【００６１】
データ編集機器は、上記の体表面の座標を、座標データ１７における、ボーラス１（別の観点ではマスターモデル１９）の内側面の座標とする。データ編集機器は、この座標を一定の距離で外側へずらした座標を計算する。そして、データ編集機器は、このずらされた座標を、座標データ１７における、ボーラス１の外側面の座標とする。このようにして、患者１１の頭部にフィットする一様な厚みのボーラス１の座標データ１７が作成される。
【００６２】
なお、マスターモデル１９の厚みは、例えば、ユーザ（医師等。以下同じ。）がデータ編集機器に対してその数値を入力することによって設定する。外側面の座標の計算においては、ボーラス１の厚みが概ね一様になるように、適宜なアルゴリズムが用いられてよい。内側面の個々の座標に対してずらす方向及び／又はずらす量が別個に設定されてもよいし、内側面のある程度まとまった数の座標に対して外側へずらす方向及び／又はずらす量が共通に設定されてもよい。治療に影響しない細部等については、ユーザのデータ編集機器に対する操作等によって座標の修正が行われてもよい。
【００６３】
また、データ編集機器は、座標データ１７の作成に際して、ボーラス１によって覆う対象部位の抽出を行う。この抽出は、例えば、ユーザがデータ編集機器に対して抽出範囲と非抽出範囲との境界の断層画像又は座標を指定することによって行われる。なお、指定のためのグラフィックユーザーインターフェース等は適宜に構築されてよい。また、対象部位の抽出は、ＣＴ画像データ１５に基づいて行われてもよいし、ＣＴ画像データ１５から抽出された体表面の座標に基づいて行われてもよい。
【００６４】
また、データ編集機器は、ボーラス１が前側パーツ３及び後側パーツ５を有していることに対応して、ボーラス１（マスターモデル１９）を分割したものの座標データをそれぞれ作成する。その後、マスターモデル１９の作成（図２（ｃ））、型２３の作成（図２（ｄ）及び図２（ｅ））、ボーラス用材料２７の配置（図２（ｇ））及びボーラス１の取り出しは、前側パーツ３と後側パーツ５とで別個に行われる。なお、図２（ｂ）〜図２（ｈ）では、前側パーツ３の作成のみを図示しているが、後側パーツ５の作成も同様である。
【００６５】
ボーラス１（マスターモデル１９）の分割位置は、データ編集機器が自動で設定してもよいし、ユーザがデータ編集機器に対して所定の操作を行うことによって設定されてもよい。なお、指定のためのグラフィックユーザーインターフェース等は適宜に構築されてよい。
【００６６】
また、データ編集機器は、座標データ１７の作成に際して、ＣＴ画像データ１５のデータ形式から、３Ｄプリンタで利用可能なデータ形式への変換を行う。例えば、ＣＴ画像データ１５の形式は、上述のＤＩＣＯＭという医療分野で広く利用されている規格に準拠している。座標データ１７の形式は、例えば、ＳＴＬ（Standard Triangulated Language）形式という、３Ｄプリンタなどの３次元造形の分野で広く利用されているものである。このデータ形式の変換は、容易に行われる。
【００６７】
（マスターモデルの作成（図２（ｃ）））
マスターモデル１９を形成する３Ｄプリンタは、市販されているものでよい。３Ｄプリンタは、例えば、最終的に形成するものの断面形状を積層的に形成していくことにより３次元形状の造形を行う。その方式は、未硬化の光硬化性樹脂に紫外線を照射して硬化した層を積層させていく光造形方式であってもよいし、熱で融解した樹脂を積み重ねていく熱溶解積層方式であってもよいし、粉末の樹脂に接着剤を吹きつけていく粉末固着方式であってもよいし、未硬化の光硬化性樹脂を噴射しつつ紫外線を照射するインクジェット方式であってもよい。層の厚さ等の精度に影響を及ぼすパラメータは適宜に設定されてよい。マスターモデル１９に対する積層方向は適宜に設定されてよい。
【００６８】
マスターモデル１９の材料は、３Ｄプリンタで一般的に利用されている材料、及び／又は３Ｄプリンタによる造形に適した材料とされてよい。また、マスターモデル１９の周囲に型用材料２１を配置して型２３を形成することから、ある程度の剛性を有していることが好ましい。このような樹脂としては、例えば、ＡＢＳ（アクリロニトリル、ブタジエン、スチレン）樹脂が挙げられる。
【００６９】
（型用材料の配置（図２（ｄ）））
型用材料２１をマスターモデル１９の周囲に配置する前においては、マスターモデル１９の表面に適宜な離型用のコーティングが施されてもよい。これにより、後にマスターモデル１９を型２３から取り出す際に（図２（ｅ））、マスターモデル１９と型２３とが好適に離れる。
【００７０】
未硬化の型用材料２１をマスターモデル１９の周囲に配置する方法は、適宜な方法とされてよい。例えば、熱溶解積層方式、粉末固着方式又はインクジェット方式の３Ｄプリンタによってマスターモデル１９の周囲に型用材料２１を配置してもよいし、箱状の型枠内にマスターモデル１９を配置するとともに、型枠内に未硬化の型用材料２１を注いでもよい。
【００７１】
なお、型用材料２１の配置に３Ｄプリンタを用いる場合は、当該３Ｄプリンタは、マスターモデル１９を作成する３Ｄプリンタと兼用されてもよい。型枠内に未硬化の型用材料２１を注ぐ場合においては、適宜に脱泡が行われてもよい。例えば、上方が開放された型枠であれば、未硬化の型用材料を注ぐ際、及び／又は注いだ後に、真空槽に型枠を配置してもよい。また、例えば、キャビティが密閉される型枠であれば、キャビティを真空にしてから型用材料２１を注入してよい。
【００７２】
型用材料２１は、適宜な材料とされてよい。ただし、型用材料２１は、硬化後に型２３として機能するように、硬化後の剛性がある程度確保されることが好ましい。その一方で、型用材料２１は、型２３の分割を容易に行えるものであることが好ましい。例えば、型用材料２１は、シリコン樹脂である。
【００７３】
（型の分割（図２（ｅ）））
型２３の分割は、例えば、ナイフなどの刃物を用いた切断によって行われる。なお、切断は、切断に際して型２３の体積が減じられない、または減じられにくい方法であることが好ましい。
【００７４】
分割位置は、適宜に設定されてよい。また、一平面によって分割するのではなく、型開き方向の位置が互いに異なる複数面によって分割されてもよい。図示の例では、第１型２３ａ及び第２型２３ｂの双方に凹部が形成されているが、一方は分割面に対して凹部のみが形成された雌型とされ、他方は分割面に対して凸部のみが形成された雄型とされてもよい。
【００７５】
（ボーラス用材料の準備（図２（ｆ））
主剤２７ａ及び硬化剤２７ｂの混合は種々の公知の器具乃至は装置を用いて行われてよい。図２（ｆ）では、最も簡易な例として、容器に主剤２７ａ及び硬化剤２７ｂを注ぐ方法を例示している。なお、図示の例では、容器に収容された主剤２７ａに硬化剤２７ｂが注がれているが、両者が同時に容器に注がれてもよいし、硬化剤２７ｂに主剤２７ａが注がれてもよい。
【００７６】
二液性のポリウレタンからなるボーラス用材料２７は、主剤２７ａと硬化剤２７ｂとの混合比によって硬度等の特性が変化し得る。これにより、ボーラスによって覆われる部位等に応じて、ボーラスの硬度を適切なものとすることができる。本実施形態では、頭部に適した硬度の混合比となるように、主剤及び硬化剤を計量して両者を混合する。
【００７７】
混合前、混合中及び／又は混合後、真空装置によってボーラス用材料２７の脱泡を行ってもよい。ボーラス１の内部に気泡が含まれていると、放射線の散乱特性等が意図したものから変わってしまうことからである。具体的には、例えば、混合後のボーラス用材料２７が収容された容器を真空槽に配置し、その真空槽を真空ポンプによって排気する。
【００７８】
（ボーラス用材料の注入（図２（ｇ））
ボーラス用材料２７のキャビティ２５への注入は、例えば、キャビティ２５と型２３の外部とを連通する通路（スプールなど）を切削などにより型２３に形成しておき、型閉じされた状態で前記の通路を介してなされてよい。また、型２３が雄型及び雌型からなるように型２３を分割した場合においては、型開きされて分割面が上方へ向けられた雌型にボーラス用材料２７を注ぎ、その後、雄型を雌型に被せてもよい。
【００７９】
また、ボーラス用材料２７のキャビティ２５への注入は、静かに行われることが好ましい。ボーラス用材料２７が気体（例えば空気）を巻き込まないようにするためである。なお、キャビティ２５を真空引きしてからボーラス用材料２７を注入してもよい。
【００８０】
（ボーラスの取り出し（図２（ｈ））
ボーラス１の取り出しは、ボーラス用材料２７が十分に硬化したときに行われる。十分に硬化したか否かは、例えば、ボーラス用材料２７をキャビティ２５に注入してから所定の時間が経過したか否かによって判断してよい。
【００８１】
取りだしたボーラス１は、不要部分がカットされる。例えば、上述のようにボーラス用材料２７の注入用の通路を型２３に形成した場合においては、当該通路内で硬化した部分をカットする。また、ボーラス用材料２７が第１型２３ａ及び第２型２３ｂの隙間に侵入して形成されたバリがある場合、当該バリをカットする。なお、逆に、ボーラス１に厚みが不足する部分（ヒケ）が認められる場合においては、当該部分に未硬化のボーラス用材料２７を必要量塗布し、硬化させてもよい。
【００８２】
（製造方法の例２）
上記の例１では、ＣＴスキャンによって得られたＣＴ画像データ１５に基づいてマスターモデル１７を作成し、マスターモデル１７の周囲に型用材料２１を配置して型２３を作成した。これに対して、製造方法の例２では、ＣＴ画像データ１５に基づいて型２３を直接作成する。
【００８３】
例えば、例１においては、ＣＴ画像データ１５に基づいてマスターモデル１７の表面の座標を求めたが、この座標を型２３の内面の座標とし、型２３の外面の座標を適当に設定する。すなわち、型２３の３次元座標データを生成する。そして、この３次元座標データに基づいて、３Ｄプリンタを用いることによって型２３を形成してよい。直接的に型２３を形成する以外は、例２は、例１と同様でよい。
【００８４】
（製造方法の例３）
上記の例１及び例２では、ＣＴ画像データ１５に基づいて間接又は直接に型２３を作成し、型２３にボーラス用材料２７を配置してボーラス１を作成した。これに対して、例３では、ＣＴ画像データ１５に基づいて直接的にボーラス１を作成する。例えば、例１において３Ｄプリンタによってマスターモデル１７を作成したのと同様に、３Ｄプリンタによってボーラス１を作成する。
【００８５】
＜ボーラスの使用手順の一例＞
上記のようなボーラス１の使用手順は、例えば、以下のとおりである。
【００８６】
まず、後側パーツ５を凹面が上方になるように治療用のベッドに載置する。次に、患者が後側パーツ５の上に頭を載せつつベッドに仰向けに横たわる。次に、患者の顔の上に前側パーツ３を被せる。次に、前側パーツ３と後側パーツ５とのつなぎ目に接着シールを貼って両者を固定し、ひいては、ボーラス１を患者の頭に固定する。この状態で放射線を、ボーラス１を介して患者の頭部に照射して治療を行う。
【００８７】
治療用の放射線は、例えば、Ｘ線、ガンマ線、電子線、陽子線又は重粒子線である。波長及び線量等は適宜に設定されてよい。なお、治療用の放射線は、ボーラス１の製造に利用された図２（ａ）のＣＴスキャンで利用された放射線（一般にはＸ線）と同一種類の放射線でなくてもよい。両者の種類が同一である場合において、両者の波長及び線量等は互いに同一である必要はない。
【００８８】
以上のとおり、本実施形態に係るボーラス１の製造方法は、ポリオールを含む主剤２７ａと、ポリイソシアネート及びフタル酸ジイソノニルを含む硬化剤２７ｂとを混ぜ合わせてボーラス用材料２７を生成する工程（図２（ｆ））を備えている。
【００８９】
別の観点では、本実施形態に係るボーラス１は、ポリオールとポリイソシアネートとがウレタン結合してなる高分子化合物と、フタル酸ジイソノニルと、が配合されてなる材料を主成分としている。
【００９０】
従って、例えば、ボーラス１に放射線に関して人体と等価な特性を付与することができ、かつ十分な柔らかさを付与することができる。ボーラス１が十分な柔らかさを有することによって、例えば、患者が痛みを感じるおそれを低減できる。また、例えば、体表面に対するボーラス１の密着性を向上させて放射線治療の精度を向上させることができる。
【００９１】
さらに、ボーラス１は、ポリウレタンによって構成されることになるから、水分を含まない、又は水分が少ない。その結果、例えば、ボーラス１は、比較的長い期間に亘って特性を維持することができる。その結果、例えば、一の患者（患部）の治療期間を通じてボーラス１を利用可能となることも期待される。ひいては、治療にかかる費用を低減することができる。
【００９２】
また、ポリイソシアネートがＨＤＩ系である場合においては、空気にさらされても黄変しないことから、ボーラスの透明性を維持しやすい。ボーラスの透明性は、放射線治療を容易化する。すなわち、治療の観点において良好な特性が維持される。
【００９３】
＜実施例＞
ポリウレタンによってボーラスのサンプルを作製し、その硬度を所定の期間に亘って計測した。具体的には、以下のとおりである。
【００９４】
（サンプルの条件）
サンプルの材料は、主剤（ポリオール）と硬化剤とを重量比１００：４０〜１００：６０で混合した二液性のポリウレタンとした。硬化剤は、ＨＤＩ系ポリイソシアネートとフタル酸ジイソノニルとを重量比１０：９０〜２０：８０で含むものとした。なお、硬化剤は、ヘキサエチレンジイソシアネートを０．１５ｗｔ％以下で含み得るものとした。主剤と硬化剤との重量比を異ならせて４つのサンプルを作製した。
【００９５】
（硬度の測定方法）
Ｆ型硬度計でサンプルの硬度を測定した。なお、Ｆ型硬度計の硬度１００は、既述のＡ型硬度計の硬度１０よりも僅かに大きい程度である。
【００９６】
（サンプルの環境）
サンプルの作成後、サンプルを以下のような環境にさらした。
０日目〜２０日目：約２５℃において空気にさらした。
２１日目：放射線（４ＭＶ  Ｘ線）の照射を２回（３０Ｇｙ，６０Ｇｙ）行った。
２２日目：放射線（４ＭＶ  Ｘ線）の照射を１回（６０Ｇｙ）行った。
２３日目〜約半年：約２５℃において空気にさらした。
【００９７】
（測定結果）
Ｆ型硬度計による硬度の測定結果は、以下のとおりである。なお、２２日目の硬度は、放射線照射後の数値である。
サンプル    ０日      ２０日    ２２日  約２ヵ月    約半年
１        ６１      ５８      ５７      ５７      ５８
２        ６５      ６３      ６０      ６０      ６４
３        ７２      ６７      ６６      ６６      ７０
４        ７５      ７４      ７５      ７４      ７３
【００９８】
上記の測定結果から、Ｘ線を照射しても、また、約半年経過しても、サンプルの硬度はほとんど変化していないことが確認された。その長期に亘って維持された硬度は、Ｆ型硬度計の５７以上７５以下の範囲であり、Ａ型硬度計の硬度の０以上１０以下の範囲に含まれている。
【００９９】
なお、計測期間が約半年後までであるのは、出願直前の時期が約半年後であったことによるものである。従って、ボーラスの硬度は、更に長期に亘って維持されるものと期待される。
【０１００】
本発明は、以上の実施形態に限定されず、種々の態様で実施されてよい。例えば、主剤と硬化剤との混合比、ポリイソシアネートとフタル酸ジイソノニルとの混合比、ヘキサメチレンジイソシアネートの含有量等は、実施形態に例示したものに限定されない。ウレタン結合に加えて他の結合が生じていてもよい。
【０１０１】
なお、ＣＴスキャンによる画像データに基づいてボーラスを形成する技術は、実施形態で挙げたボーラス用材料以外の材料に対しても適用可能である。例えば、ボーラス用材料は、実施形態で挙げた樹脂以外の樹脂、合成ゴム、シリコン又はゼラチンであってもよい。また、例えば、３Ｄプリンタによってボーラスを直接に形成する場合においては、ボーラス用材料は、３Ｄプリンタに適した材料とされてもよい。
【符号の説明】
【０１０２】
１…ボーラス、２７ａ…主剤、２７ｂ…硬化剤、２７…ボーラス用材料。
【図１】
2018076478.tif 000003
【図２】
2018076478.tif 000004
【図３】
2018076478.tif 000005
【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
ポリオールを含む主剤と、ポリイソシアネート及びフタル酸ジイソノニルを含む硬化剤とを混ぜ合わせてボーラス用材料を生成するステップを備え、
前記ポリイソシアネートと前記フタル酸ジイソノニルとの重量比が１０：９０〜２０：８０である
ボーラスの製造方法。
【請求項２】
前記主剤と前記硬化剤との重量比が１００：４０〜１００：６０である
請求項１に記載のボーラスの製造方法。
【請求項３】
前記ポリイソシアネートがヘキサメチレンジイソシアネート系のものである
請求項１又は２に記載のボーラスの製造方法。
【請求項４】
前記硬化剤は、ヘキサメチレンジイソシアネートを含んでいる
請求項１〜３のいずれか１項に記載のボーラスの製造方法。
【請求項５】
頭部のうち少なくとも頭頂側部分を囲む頭部用ボーラスの製造方法であって、
前記頭頂側部分のＣＴスキャンを行って３次元断層画像データを取得するステップと、
前記３次元断層画像データに基づいて、前記頭頂側部分の表面形状の座標を前記ボーラスの内側面の形状の座標とし、当該座標を一定の距離で外側へずらした座標を前記ボーラスの外側面の座標とすることにより、一様厚さの前記ボーラスの、３次元の座標データを生成するステップと、
前記座標データに基づいて、３Ｄプリンタによって前記ボーラスのマスターモデルを形成するステップと、
前記マスターモデルの周囲に未硬化の型用材料を配置するステップと、
前記型用材料が硬化して形成された型を分割して前記型から前記マスターモデルを取り出すステップと、
ポリオールを含む主剤と、ポリイソシアネート及びフタル酸ジイソノニルを含む硬化剤とを混ぜ合わせてボーラス用材料を生成するステップと、
前記型内に未硬化の前記ボーラス用材料を配置するステップと、
前記ボーラス用材料が硬化して形成された前記ボーラスを前記型内から取り出すステップと、
を有し、
前記座標データを生成するステップでは、前頭部側のデータと後頭部側のデータとが生成され、その後の、前記マスターモデルを形成するステップ、前記型用材料を配置するステップ、前記マスターモデルを取り出すステップ、前記ボーラス用材料を配置するステップ及び前記ボーラスを前記型内から取り出すステップが前頭部側と後頭部側とで別個に行われる
ボーラスの製造方法。
【請求項６】
頭部のうち少なくとも頭頂側部分を囲む頭部用ボーラスの製造方法であって、
前記頭頂側部分のＣＴスキャンを行って３次元断層画像データを取得するステップと、
前記３次元断層画像データに基づいて、前記頭頂側部分の表面形状の座標を前記ボーラスの内側面の形状の座標とし、当該座標を一定の距離で外側へずらした座標を前記ボーラスの外側面の座標とすることにより、一様厚さの前記ボーラスを形成可能な型の、３次元の座標データを生成するステップと、
前記座標データに基づいて、３Ｄプリンタによって前記型を形成するステップと、
ポリオールを含む主剤と、ポリイソシアネート及びフタル酸ジイソノニルを含む硬化剤とを混ぜ合わせてボーラス用材料を生成するステップと、
前記型内に未硬化の前記ボーラス用材料を配置するステップと、
前記ボーラス用材料が硬化して形成された前記ボーラスを前記型内から取り出すステップと、
を有し、
前記座標データを生成するステップでは、前頭部側のデータと後頭部側のデータとが生成され、その後の、前記型を形成するステップ、前記ボーラス用材料を配置するステップ及び前記ボーラスを前記型内から取り出すステップが前頭部側と後頭部側とで別個に行われる
ボーラスの製造方法。
【請求項７】
頭部のうち少なくとも頭頂側部分を囲む頭部用ボーラスの製造方法であって、
前記頭頂側部分のＣＴスキャンを行って３次元断層画像データを取得するステップと、
前記３次元断層画像データに基づいて、前記頭頂側部分の表面形状の座標を前記ボーラスの内側面の形状の座標とし、当該座標を一定の距離で外側へずらした座標を前記ボーラスの外側面の座標とすることにより、一様厚さの前記ボーラスの、３次元の座標データを生成するステップと、
ポリオールを含む主剤と、ポリイソシアネート及びフタル酸ジイソノニルを含む硬化剤とを混ぜ合わせてボーラス用材料を生成するステップと、
前記座標データに基づいて、３Ｄプリンタによって前記ボーラスを形成するステップと、
を有し、
前記座標データを生成するステップでは、前頭部側のデータと後頭部側のデータとが生成され、その後の、前記ボーラスを形成するステップが前頭部側と後頭部側とで別個に行われる
ボーラスの製造方法。
【請求項８】
前記ボーラス用材料は、可視光線に対する透過性を有している
請求項１〜７のいずれか１項に記載のボーラスの製造方法。
【請求項９】
ポリオールとポリイソシアネートとがウレタン結合してなる高分子化合物と、
フタル酸ジイソノニルと、
が配合されてなる材料を主成分とし、
ＪＩＳ  Ｋ  ６２５３で規定されているＡ型の硬度計によって計測した硬度が０以上１０以下である
ボーラス。
【請求項１０】
厚みが３ｍｍ以上２０ｍｍ以下である
請求項９に記載のボーラス。